부극 활물질 로서 의 인조 흑연 ( 체적 평균 입자경 : 15 . 6 ㎛) 97 부 , 및 증 점제 로서 의 카르복시메틸 셀룰로오스 ( 닛폰 제 지사 제조 , 제 품명 「 MAC 350 HC 」 ) 의 2 % 수용액 을 고형분 상당 으로 1 부 혼합 하 고 , 이온 교환수 를 첨가 하 여 고형분 농도 를 68 % 로 조정 했 다 . 계속 해서 , 온도 25 ℃ 하 에서 60 분 간 교반 하 여 , 혼합액 을 얻 었 다 . 얻 어 진 혼합액 에 , 이온 교환수 를 더 첨가 하 여 고형분 농도 를 62 % 로 조정 하 고 , 그 후 , 온도 25 ℃ 하 에서 15 분 간 교반 을 실시 했 다 . 교반 후 의 혼합액 에 , 부극 용 결착 재의 수분 산액 ( 닛폰 제온 사 제조 , 제 품명 「 BM - 451 B 」 , 고형분 농도 40 %) 을 고형분 상당 으로 2 부 첨가 하 고 , 이온 교환수 를 첨가 하 여 , 최종 고형분 농도 를 52 % 로 하 고 , 10 분 간 교반 을 계속 하 여 , 중합체 혼합액 을 얻 었 다 . 당해 중합체 혼합액 을 감압 하 에서 탈 포 처리 하 여 , 부극 용 슬러리 조성물 을 얻 었 다 .